SCr 420 H 로 이루어진 볼트 의 시험편 을 수산화 나트륨 ( NaOH ) 30 g / ℓ, 로 릴 황산나트륨 ( Sodium lauryl sulfate ) 2 g / ℓ, 규산나트륨 ( Na 2 SiO 3 ) 2 g / ℓ, 탄산 나트륨 ( Na 2 CO 3 ) 40 g / ℓ 및 에틸렌다이아민 테트라 아세트산 ( EDTA ) 25 g / ℓ 를 상온 에서 혼합 하 여 제조 된 알칼리 탈지유 중 에 1 시간 동안 유지 시켜 탈지 시키 고 , 시험편 을 증류수 로 세척 한 후 상온 에서 12 시간 동안 건조 시켜 준비 하 였 다 . 이어서 시험편 의 한쪽 측면 의 반분 에 전술 한 바 와 같이 제조 된 수용성 침탄 방지 조성물 중 에 침적 에 의하 여 도포 한 후 상온 에서 2 시간 동안 건조 시켰 다 . 도 3 은 시험편 에 수용성 침탄 방지 조성물 을 도포 하 고 건조 시킨 사진 이 다 . 건조 가 완료 된 후 , 시험편 을 베 큠싸이언스 사 의 패러 럴 일렉트로 드 타입 ( parallel electrode type ) 플 라즈 마장 치 중 에 넣 고 , 캐리어 가스 로 는 순도 99 . 999 % 의 초 고순 도 산소 와 산소 / 아르곤가스 를 50 : 50 의 비율 로 혼합 하 여 사용 하 고 , 챔버 내 의 초기 진공도 는 10 - 3 torr 이 고 , 캐리어 가스 를 주입 한 후 에 는 10 - 2 torr 가 되 도록 유지 하 여 시험편 의 표면 에 플 라즈 마 처리 를 하 였 다 . 플 라즈 마 처리 시 파워 와 처리 시간 은 각각 100 W 에서 1 분 동안 수행 하 였 다 . 플 라즈 마 처리 가 완료 된 후 , 도포 된 부분 을 하측 으로 하 여 배스 형 가스 침탄로 에서 940 ℃ 에서 5 시간 40 분 동안 침탄 확산 을 처리 해서 , 850 ℃ 에 강온 후 130 ℃ 유 냉 을 하 였 다 .